(57)【要約】【課題】簡易な工程で金属ナノワイヤの凝集や損傷を生じさせることなく金属ナノワイヤ分散液中の金属ナノワイヤを濃縮できる金属ナノワイヤ分散液の濃縮方法を提供する。【解決手段】ポリオール還元法等により製造された短軸方向の長さ（径）が１０ｎｍ以上９０ｎｍ以下かつ長軸方向の長さが１μｍ以上１００μｍ以下の金属ナノワイヤが、金属ナノワイヤの分散性が高い溶媒に分散された金属ナノワイヤ分散液を投入比（ろ過に使用するフィルターの入り口を通過した金属ナノワイヤ分散液量／濃縮前の金属ナノワイヤ分散液量）が１０以下となるようにフィルターに流し入れてクロスフロー濾過により濃縮する。【選択図】図１
2015206081.tif 000002
【特許請求の範囲】
【請求項１】
短軸方向の長さ（径）が１０ｎｍ以上９０ｎｍ以下かつ長軸方向の長さが１μｍ以上１００μｍ以下の金属ナノワイヤが分散された金属ナノワイヤ分散液を、以下に規定する投入比が１０以下となるようにフィルターに流し入れてクロスフロー濾過により濃縮する金属ナノワイヤ分散液の濃縮方法。
投入比＝（ろ過に使用するフィルターの入り口を通過した金属ナノワイヤ分散液量／濃縮前の金属ナノワイヤ分散液量）。
【請求項２】
前記金属ナノワイヤ分散液がポリオール還元法を用いて合成された金属ナノワイヤの分散液である請求項１に記載の金属ナノワイヤ分散液の濃縮方法。
【請求項３】
前記濃縮工程が、０．１〜０．５質量％の金属ナノワイヤ分散液の金属ナノワイヤ濃度を１〜１０質量％まで濃縮する、請求項１または２に記載の金属ナノワイヤ分散液の濃縮方法。
【請求項４】
前記濃縮工程が、非循環型のクロスフロー濾過である、請求項１から３のいずれか一項に記載の金属ナノワイヤ分散液の濃縮方法。
【請求項５】
前記濃縮工程が、セラミック膜を使用したクロスフロー濾過である、請求項１から４のいずれか一項に記載の金属ナノワイヤ分散液の濃縮方法。
【請求項６】
前記濃縮工程が、中空糸膜を使用したクロスフロー濾過である、請求項１から４のいずれか一項に記載の金属ナノワイヤ分散液の濃縮方法。
【請求項７】
前記セラミック膜の平均孔径が０．０１〜５．０μｍである、請求項５に記載の金属ナノワイヤ分散液の濃縮方法。
【請求項８】
請求項１から７のいずれか一項に記載の金属ナノワイヤ分散液の濃縮方法により濃縮された金属ナノワイヤ分散液中の金属ナノワイヤを沈殿させる沈殿工程と、
前記金属ナノワイヤを沈殿させた上澄みの前記溶媒を除去する上澄み除去工程と、
前記上澄み除去工程の後に、有機化合物を添加する有機化合物添加工程と、
を備える金属ナノワイヤインクの製造方法。
【請求項９】
前記沈殿工程は、前記濃縮された金属ナノワイヤ分散液に、金属ナノワイヤの分散性の低い貧溶媒を加えて行う、請求項８に記載の金属ナノワイヤインクの製造方法。
【請求項１０】
前記貧溶媒に、貧溶媒に溶解する分散剤を添加する、請求項９に記載の金属ナノワイヤインクの製造方法。
【発明の詳細な説明】
【技術分野】
【０００１】
本発明は、金属ナノワイヤ分散液の濃縮方法および金属ナノワイヤインクの製造方法に関する。
【背景技術】
【０００２】
金属ナノワイヤは、径がナノメーターオーダーのワイヤ状（線状）の金属よりなる導電性材料である。金属ナノワイヤにより形成した導電層（薄膜）は、導電性及び光透過性が高いので、例えばタッチパネルの透明電極材料等に使用されている。
【０００３】
このような金属ナノワイヤの製造方法としては、例えば下記特許文献１に記載されたように、ポリオール（グリコール溶媒）中で金属塩を還元する方法（ポリオール還元法）等がある。
【０００４】
ポリオール還元法で金属ナノワイヤを製造した場合、金属ナノワイヤの分散液をろ過（全量ろ過）や遠心沈降することにより、金属ナノワイヤを、還元剤として機能かつ良好な分散性を有するポリオール（グリコール）溶媒から単離する必要がある。しかし、この方法では単離時に金属ナノワイヤに応力がかかるために、大スケールでの製造になるほど金属ナノワイヤが凝集しやすく再分散が困難になるという問題があった。
【０００５】
そこで、下記特許文献２、３には、クロスフロー濾過を使用して金属ナノワイヤが分散した分散液を濾過、精製する技術が開示されている。クロスフロー濾過を使用した場合、金属ナノワイヤの凝集を抑制することができる。
【０００６】
しかし、特許文献２の方法で金属ナノワイヤの精製をした場合、大量のイソプロパノールを添加しながら金属ナノワイヤの懸濁液を循環させるためのポンプを使用しており、また、大量の液を循環させるために流速が比較的速くなる。そのため、流体中での剪断応力により金属ナノワイヤが折れやすくなり、結果として導電性を発現しにくくなるという欠点がある。
【０００７】
また、特許文献３では、金属ナノワイヤの精製時に、分散剤を低分子分散剤から高分子分散剤に置換して導電性を向上させる構成となっているが、低分子分散剤を剥離するための剥離溶液を大量に添加しながらクロスフロー濾過を行う方法であるため、特許文献２と同様の問題が起こる上に、精製工程は更に複雑となる。
【先行技術文献】
【特許文献】
【０００８】
【特許文献１】特開２００９−１５５６７４号公報
【特許文献２】国際公開２００９／１０７６９４号パンフレット
【特許文献３】特開２０１３−１９９６９０号公報
【発明の概要】
【発明が解決しようとする課題】
【０００９】
本発明の目的は、簡易な工程で金属ナノワイヤの凝集や破損を生じることなく金属ナノワイヤ分散液を濃縮できる金属ナノワイヤ分散液の濃縮方法および金属ナノワイヤインクの製造方法を提供することにある。
【課題を解決するための手段】
【００１０】
上記目的を達成するために、本発明の一実施形態は、金属ナノワイヤ分散液の濃縮方法であって、短軸方向の長さ（径）が１０ｎｍ以上９０ｎｍ以下かつ長軸方向の長さが１μｍ以上１００μｍ以下の金属ナノワイヤが分散された金属ナノワイヤ分散液を、以下に規定する投入比が１０以下となるようにフィルターに流し入れてクロスフロー濾過により濃縮する。投入比＝（ろ過に使用するフィルターの入り口を通過した金属ナノワイヤ分散液量／濃縮前の金属ナノワイヤ分散液量）。
【００１１】
また、上記金属ナノワイヤ分散液としてポリオール還元法を用いて合成された金属ナノワイヤの分散液を用いることができる。
【００１２】
また、上記濃縮工程は、０．１〜０．５質量％の金属ナノワイヤ分散液の金属ナノワイヤ濃度を１〜１０質量％まで濃縮するのが好適である。
【００１３】
また、上記濃縮工程は、非循環型のクロスフロー濾過とすることができる。
【００１４】
また、上記濃縮工程は、セラミック膜または中空糸膜を使用したクロスフロー濾過であるのが好適である。
【００１５】
また、上記セラミック膜の平均孔径は、０．０１〜５．０μｍ、より好ましくは０．０５〜３．０μｍの範囲である。
【００１６】
また、本発明の他の実施形態は、金属ナノワイヤインクの製造方法であって、以上に述べた金属ナノワイヤの濃縮方法により濃縮された金属ナノワイヤ分散液中の金属ナノワイヤを沈殿させる沈殿工程と、前記金属ナノワイヤを沈殿させた上澄みの前記溶媒を除去する上澄み除去工程と、前記上澄み除去工程の後に、有機化合物を添加する有機化合物添加工程と、を備えることを特徴とする。
【００１７】
上記沈殿工程は、前記濃縮された金属ナノワイヤ分散液に、金属ナノワイヤの分散性の低い貧溶媒を加えて行うのが好適である。この貧溶媒には、貧溶媒に溶解する分散剤を添加するのが好適である。
【発明の効果】
【００１８】
本発明によれば、簡易な工程で金属ナノワイヤの凝集や損傷を生じさせることなく金属ナノワイヤ分散液を濃縮することができる。
【図面の簡単な説明】
【００１９】
【図１】本発明の実施形態に係る金属ナノワイヤ分散液の非循環型濃縮装置の一例を示す図である。
【図２】本発明の実施形態に係る金属ナノワイヤ分散液の循環型濃縮装置の一例を示す図である。
【発明を実施するための形態】
【００２０】
以下、本発明を実施するための形態（以下、実施形態という）を、図面に従って説明する。
【００２１】
図１には、本発明の実施形態に係る非循環型の金属ナノワイヤ分散液濃縮装置の一例が示される。図１において、金属ナノワイヤ分散液の濃縮装置は、貯槽１０、フィルター１２、圧力調整弁１４ａ、１４ｂ及び受槽１６を含んで構成されている。
【００２２】
貯槽１０には、金属ナノワイヤが金属ナノワイヤの分散性が高い溶媒（良溶媒）に分散された金属ナノワイヤ分散液が収容されている。金属ナノワイヤは、例えば公知のポリオール還元法等により製造し、金属ナノワイヤ分散液として貯槽１０に準備しておく。合成直後の金属ナノワイヤ分散液の金属ナノワイヤ濃度は０．１〜０．５質量％であり、非常に希薄な分散液となっている。
【００２３】
ここで使用される金属ナノワイヤはその短軸方向の長さ（径）が平均１０ｎｍ以上９０ｎｍ以下、好ましくは平均１０ｎｍ以上８５ｎｍ以下かつ長軸方向の長さが平均１μｍ以上１００μｍ以下、好ましくは平均５μｍ以上１００μｍ以下であり、金属ナノワイヤの凝集を抑制する分散剤で表面修飾されている。分散剤で金属ナノワイヤの表面を修飾するには、例えば金属ナノワイヤの製造に使用される、後述のポリオール類中に分散剤を添加しておき、生成する金属ナノワイヤの表面に吸着させることにより行う。この分散剤としては、金属ナノワイヤを導電性部材に適用した際の導電性を確保する観点から高分子物質（高分子分散剤）が好適であり、分子量が１０００より大きい分散剤が好ましく、２０００以上の分散剤がより好ましく、１００００以上の分散剤がさらに好ましい。一方、分子量が大きすぎると、金属ナノワイヤが凝集する可能性が高くなる。従って、上記高分子分散剤の分子量は５０万以下が望ましく、１０万以下がより望ましく、５万以下が更に好ましい。上記高分子分散剤の種類としては、例えばポリビニルピロリドン（ＰＶＰ）、ゼラチン、ポリビニルアルコール（ＰＶＡ）、ポリアクリル酸の部分アルキルエステル、メチルセルロース、ヒドロキシプロピルメチルセルロース、ポリアルキレンアミン、セルロースアセテート、アセタール樹脂等を挙げることができる。
【００２４】
また、上記金属ナノワイヤの分散性が高い溶媒としては、ポリオール還元法で金属ナノワイヤを製造する際に還元剤として使用されるポリオール類、例えばエチレングリコール、１，２−プロピレングリコール、１，３−プロピレングリコール、ジエチレングリコール、トリエチレングリコール、ジプロピレングリコール、１，３−ブタンジオール、１，４−ブタンジオール、２−メチル−１，３−プロパンジオール、グリセリンからなる群より選択される少なくとも一種であることが好ましく、特にエチレングリコール、プロピレングリコールが好ましい。
【００２５】
図１では、金属ナノワイヤの製造用の反応タンクもしくは製造した金属ナノワイヤの貯槽タンクである貯槽１０を直接加圧し、その圧力により金属ナノワイヤ分散液をフィルター１２に送液して金属ナノワイヤのろ過を行う。金属ナノワイヤのろ過は、フィルター１２によりクロスフローろ過して行う。その際にフィルター１２の金属ナノワイヤ濃縮液の出口圧力を圧力調整弁１４ａにより調整し、ろ液の出口圧力を圧力調整弁１４ｂにより調整することにより濃縮比を決定する。なお、金属ナノワイヤの濃縮比をより厳密にコントロールするには、ろ液全体の質量と濃縮液の質量を測定し、濃縮液の濃度が計算上所定の濃度になるよう濃縮を行うのが望ましい。この方式はポンプによる循環を行わないので、金属ナノワイヤの損傷がほとんど見られない。
【００２６】
フィルター１２により濃縮された金属ナノワイヤ濃縮液は、貯槽１０とは別の容器である受槽１６に受け入れ、これに金属ナノワイヤの分散性の低い貧溶媒を加えて金属ナノワイヤを沈殿させる工程（沈殿工程）を行う。上記貧溶媒としては、例えばアセトン等のケトン、ＴＨＦ等のエーテル、アセトニトリル等のニトリル溶媒を使用することができる。貧溶媒を加えた後、受槽１６を静置して金属ナノワイヤを沈殿させる。その後、上澄みの溶媒を排出して除去し、受槽１６の底部に沈殿した金属ナノワイヤを残す工程を実施する。上澄みの溶媒の除去方法としてはデカンテーションあるいは溶媒をポンプ等で吸引する方法等が挙げられる。この場合、沈殿した金属ナノワイヤには少量の溶媒が含まれている。上澄みの溶媒の除去により底部に残った金属ナノワイヤは、含まれている少量の溶媒とともに回収される。上記貧溶媒を加えて金属ナノワイヤを沈殿させ、上層の上澄みを除去する操作を繰り返すこともできる。この操作により合成時に生成した金属ナノワイヤ分散液中に含まれる軽いナノ粒子は沈降性が悪いので、上澄みとして除去することができる。
【００２７】
また、銀ナノワイヤ濃縮液に加える貧溶媒には、上記分散剤（高分子分散剤のうち貧溶媒に溶解する分散剤）を添加してもよい。これにより、当初の金属ナノワイヤ分散液だけでなく、貧溶媒にも分散剤を添加することになるので、金属ナノワイヤの凝集をより抑制することができる。なお、当初の金属ナノワイヤ分散液ではなく、貧溶媒だけに分散剤を添加してもよい。当初の金属ナノワイヤ分散液にはポリビニルピロリドン等の金属ナノワイヤの保護膜として機能する樹脂が入っており、金属ナノワイヤの凝集が起こりにくいからである。
【００２８】
図２は、本発明の他の実施形態に係る循環型の金属ナノワイヤ分散液濃縮装置の一例を示す図であり、図１と同一要素には同一符号を付している。図２の例では、貯槽１０に収容された金属ナノワイヤ分散液をポンプ１８によりフィルター１２に送液して、クロスフローろ過により金属ナノワイヤのろ過を行う。本例でも、フィルター１２の金属ナノワイヤ濃縮液の出口圧力を圧力調整弁１４ａにより調整し、ろ液の出口圧力を圧力調整弁１４ｂにより調整することにより濃縮比を決定する。必要に応じて洗浄溶媒追加ライン２０から洗浄溶媒を追加してもよい。この場合以下に述べる投入比が１０以下であるのが好適である。循環型であっても投入比を１０以下とすれば、金属ナノワイヤが受ける損傷を抑えることができ、結果として導電性へ悪影響を与えることがないからである。なお、金属ナノワイヤの濃縮比をより厳密にコントロールするには、洗浄溶媒も含めたろ液全体の質量と濃縮液の質量を測定し、濃縮液の濃度が計算上所定の濃度になるよう濃縮を行うのが望ましい。
【００２９】
ここで、投入比とは、準備した（濃縮前の）金属ナノワイヤ分散液量を１とした場合に、フィルター１２の入り口を通過した液の全流量が金属ナノワイヤ分散液量に対して何倍であったかを示す比率（フィルター１２の入り口を通過した金属ナノワイヤ分散液量／濃縮前の金属ナノワイヤ分散液量）と定義する。
【００３０】
また、上記洗浄溶媒としては、例えば水、またはメタノール、エタノール、イソプロピルアルコールなどのアルコール類で、金属ナノワイヤを表面修飾している分散剤の溶解性が高いものが好適である。
【００３１】
以上に述べたフィルター１２の材料としては、クロスフローろ過ができるものであれば限定されないが、例えばセラミック膜、中空糸膜等を使用することができる。中空糸膜としては、セルロース系、ポリエーテルスルホン酸系、ＰＴＦＥ（ポリテトラフルオロエチレン）等から選択される高分子材料を使用できる。また、セラミック膜としては、多孔質のセラミックス材料を使用できる。セラミック膜の平均孔径は、溶媒と金属ナノワイヤとの分離効率を向上させるために０．０１〜５．０μｍであるのが好適である。セラミック膜の孔径はあまりに細かすぎるとろ過時間がかりすぎ、また、あまりに大きすぎるとナノ粒子のみならずナノワイヤの一部までもが通過してしまう。より好ましくは平均１．０〜３．０μｍである。
【００３２】
上述の方法により濃縮した金属ナノワイヤ分散液の分散媒（貧溶媒を含む）をそのまま、または印刷に適した粘度に調整（増粘）するため分散媒の少なくとも一部を除去、あるいは有機化合物を添加することにより金属ナノワイヤインク（以下、インクということがある。）を製造することができる。なお、上記添加には他の溶媒への置換も含む。本実施形態では、凝集の無い状態で金属ナノワイヤ分散液を濃縮できるので、後工程として容易にバインダー樹脂を添加することができ、金属ナノワイヤインクの製造を容易に行うことができる。
【００３３】
上記有機化合物としては、例えば水酸基の入った化合物が好ましく、例えば単糖類、ポリオール、４級アルキル基および／または橋かけ環骨格を有するアルキル基と水酸基を有する化合物が好ましく、例えば、ジグリセリン、２，２，４−トリメチル−１．３−ペンタンジオールモノイソブチレート、２，２，４−トリメチル−１．３−ペンタンジオールジイソブチレート、キシルロース、リブロース、ボルニルシクロヘキサノール、ボルニルフェノール、イソボルニルシクロヘキサノール、イソボルニルフェノール等が挙げられる。中でもイソボルニル基と水酸基を有するイソボルニルシクロヘキサノール又はイソボルニルフェノールのいずれか一方又はその双方が特に好ましい。イソボルニル基が有する複雑な立体構造に加えて水酸基の水素結合によりインクに適度な粘着性を与えるためである。また、イソボルニル基と水酸基を有する化合物は、揮発温度がそれほど高くないにも拘わらず、高い粘性を有するため、インクの高粘度化が実現できるためである。
【００３４】
上記列挙した有機化合物は適度な粘着性を有するため、インクに適度な粘着性を与える。また、これらはインク溶媒として適当な沸点を示すため、印刷、乾燥終了後、適切な加熱、光焼結等により、残渣を低減することができる。インク中の上記有機化合物の含有量は上記良溶媒、貧溶媒及び有機化合物の総質量に対して１０〜９０質量％が好ましく、３０〜９０質量％がより好ましい。含有量が１０質量％未満であると、インクが適度な粘度を有することができなくなり、パターン印刷ができない。また、含有量が９０質量％を超えると、インクの粘度が高くなりすぎ、印刷時の糸曳性がひどくなり、印刷できない場合もある。
【００３５】
また、上記有機化合物には粘度を調整するための粘度調整溶媒を添加してもよい。粘度調整溶媒の例としては、水、アルコール、ケトン、エステル、エーテル、脂肪族系炭化水素系溶剤および芳香族系炭化水素溶剤が挙げられる。金属ナノワイヤインク中の各成分を良好に分散する観点から、水、エタノール、イソプロピルアルコール、１−メトキシ−２−プロパノール（ＰＧＭＥ）、エチレングリコール、ジエチレングリコール、トリエチレングリコール、ジプロピレングリコール、エチレングリコールモノメチルエーテル、エチレングリコールモノエチルエーテル、エチレングリコールモノプロピルエーテル、ジアセトンアルコール、エチレングリコールモノブチルエーテル、プロピレングリコール、ジエチレングリコールモノメチルエーテル、ジエチレングリコールモノエチルエーテル、ジプロピレングリコールモノプロピルエーテル、ジエチレングリコールモノブチルエーテル、トリプロピレングリコール、トリエチレングリコールモノエチルエーテル、ターピネオール、ジヒドロターピネオール、ジヒドロターピニルモノアセテート、メチルエチルケトン、シクロヘキサノン、エチルラクテート、プロピレングリコールモノメチルエーテルアセテート、ジエチレングリコールモノメチルエーテルアセテート、ジエチレングリコールモノブチルエーテルアセテート、エチレングリコールモノメチルエーテルアセテート、エチレングリコールモノブチルエーテルアセテート、ジブチルエーテル、オクタン、トルエンが好ましく、ターピネオールが特に好ましい。これらの溶媒は単独で用いても、２種以上を混合して用いてもよい。
【００３６】
金属ナノワイヤインク中にはさらにバインダー樹脂等を添加することができる。バインダー樹脂としては、ポリメチルメタクリレート、ポリアクリレート、ポリアクリロニトリル等のポリアクリロイル化合物；ポリビニルアルコール；ポリエチレンテレフタレート、ポリエチレンナフタレート等のポリエステル；ポリカーボネート；ノボラック等の高共役性ポリマー；ポリイミド、ポリアミドイミド、ポリエーテルイミド等のイミド類；ポリスルフィド；ポリスルホン；ポリフェニレン；ポリフェニルエーテル；ポリウレタン；エポキシ；ポリスチレン、ポリビニルトルエン、ポリビニルキシレン等の芳香族ポリオレフィン；ポリプロピレン、ポリメチルペンタン等の脂肪族ポリオレフィン；ポリノルボルネン等の脂環式オレフィン、ポリビニルピロリドン等のポリオレフィン；アクリロニトリル−ブタジエン−スチレン共重合ポリマー（ＡＢＳ）；ヒドロキシプロピルメチルセルロース（ＨＰＭＣ）、ニトロセルロース等のセルロース類；シリコーン樹脂；ポリアセテート；合成ゴム；ポリ塩化ビニル、塩素化ポリエチレン、塩素化ポリプロピレン等の含塩素ポリマー；ポリフルオロビニリデン、ポリテトラフルオロエチレン、ポリヘキサフルオロプロピレン、フルオロオレフィン−ヒドロカーボンオレフィンの共重合ポリマー等の含フッ素ポリマー等が挙げられる。
【００３７】
上記成分以外にも導電性インクに配合されている公知の任意成分、例えば、腐食防止剤、密着促進剤、界面活性剤等を含有させてもよい。腐食防止剤としてはベンゾトリアゾール等、密着促進剤としては２−ヒドロキシメチルセルロース等、界面活性剤としては商品名Ｆ―４７２ＳＦ（ＤＩＣ（株）製）等が挙げられる。透明導電性インクは、上述した成分を、公知の方法で攪拌、混合、加熱、冷却、溶解、分散等を適宜選択して行うことによって製造できる。
【実施例】
【００３８】
以下、本発明の実施例を具体的に説明する。なお、以下の実施例は、本発明の理解を容易にするためのものであり、本発明はこれらの実施例に制限されるものではない。
【００３９】
実施例１
＜銀ナノワイヤの合成工程＞
２Ｌフラスコにエチレングリコール（和光純薬工業社製試薬特級）４７５ｇを投入し、ＰＶＰ  Ｋ−９０（和光純薬工業社製和光特級）２．０ｇ（１８ｍｍｏｌ）を溶解させ、１３０℃に加熱した。
【００４０】
上記混合溶液中にＦｅＣｌ３（和光純薬工業社製）エチレングリコール溶液（６００μＭ）３４．１３ｇ（ＦｅＣｌ３０．０１８ｍｍｏｌ）を加えた。
【００４１】
１３０℃安定確認後、エチレングリコール（和光純薬工業社製試薬特級）２５ｇ、ＡｇＮＯ３（和光純薬工業社製試薬特級）２．５ｇ（１５ｍｍｏｌ）からなる混合溶液を１５分間かけて滴下し、４時間撹拌して粗銀ナノワイヤ分散液を得た。
【００４２】
反応の経時変化は、反応溶液を一定時間ごとに２００μＬサンプリングし、それをエタノール１０ｍＬでメスアップして調製した溶液を用い、ＵＶ−ｖｉｓスペクトル装置（ＪＡＳＣＯ社製  Ｖ−６７０）を使用して確認した。波長３５０ｎｍと３８０ｎｍに生成した銀ナノワイヤに基づく吸光ピークが形成され、経時とともに高くなる様子を確認できた。
【００４３】
得られた粗銀ナノワイヤ分散液の濃度をＩＣＰ発光分光分析装置（日立ハイテクサイエンス社製ｖｉｓｔａ−ｐｒｏ）を用いて測定したところ０．２質量％であった。また、含まれる銀ナノワイヤの形状を、ＳＥＭ（日立ハイテク株式会社製  ＦＥ−ＳＥＭ  Ｓ−５０００）を用いて観察し、任意に選出した５０点のワイヤ形状を計測したところ平均径：７０ｎｍ、平均長：３０μｍであった。
【００４４】
＜濃縮工程＞
得られた粗銀ナノワイヤ分散液を、図１に示された方式に基づき分散液の貯槽を０．２ＭＰａに加圧して卓上小型試験機（日本ガイシ株式会社製、セラミック膜フィルター  セフィルト使用、膜面積０．０８７ｍ２、孔径０．１μｍ、寸法Φ３０ｍｍ×２５０ｍｍ、ろ過差圧（ろ液と濃縮液のフィルター出口圧力の差）０．０２ＭＰａ）に流し入れ、ろ液と濃縮液が９：１の質量比にて回収されるよう非循環型、投入比１、室温下でクロスフローろ過を実施した。ここでいう投入比とは、上述したように濃縮前の粗銀ナノワイヤ分散液量を１とした場合に、セラミック膜フィルターの入り口を通過した液の全流量が粗銀ナノワイヤ分散液量に対して何倍であったかを示す比率であり、（セラミック膜フィルターの入り口を通過した粗銀ナノワイヤ分散液量／濃縮前の粗銀ナノワイヤ分散液量）と定義する。つまり、投入比１とは、粗銀ナノワイヤ分散液量とセラミック膜フィルターの入り口を通過した液の全流量が等しく、非循環の方式でろ過が行われたことを意味する。
【００４５】
得られた銀ナノワイヤ濃縮液の銀濃度は２質量％であり、含まれる銀ナノワイヤは元の長さを保持しかつ、凝集は見られなかった。同時に得られたろ液は清澄な溶液として得られ、レーザー顕微鏡（キーエンス社製  ＶＫ−８５１０）を用いて観察したところ、銀ナノワイヤの混入は確認されず、ＩＣＰ発光分光分析装置（日立ハイテクサイエンス社製ｖｉｓｔａ−ｐｒｏ）を用いて銀濃度を測定したところ、３μｇ／ｇと極めて希薄であった。
【００４６】
実施例２
実施例１と同様の方法で得られた粗銀ナノワイヤ分散液を、実施例１と同様にして卓上小型試験機（日本ガイシ株式会社製、セラミック膜フィルター  セフィルト使用、膜面積０．２４ｍ２、孔径２．０μｍ、寸法Φ３０ｍｍ×１０００ｍｍ、ろ過差圧０．０２ＭＰａ）に流し入れ、ろ液と濃縮液が９：１の質量比にて回収されるよう非循環型、投入比１、室温下でクロスフローろ過を実施した。得られた銀ナノワイヤ濃縮液の銀濃度は２質量％であって、含まれる銀ナノワイヤは元の長さを保持しかつ、凝集は見られなかった。ろ液には薄黄色の濁りが確認され、レーザー顕微鏡（キーエンス社製  ＶＫ−８５１０）を用いて観察したところ、銀ナノワイヤの混入は確認されなかったが、微細粒子の混入は確認された。ＩＣＰ発光分光分析装置（日立ハイテクサイエンス社製ｖｉｓｔａ−ｐｒｏ）を用いて銀濃度を測定したところ、４１μｇ／ｇであった。
【００４７】
実施例３
＜銀ナノワイヤの合成工程＞
２Ｌフラスコにエチレングリコール（和光純薬工業社製試薬特級）４７５ｇを投入し、ＰＶＰ  Ｋ−９０（和光純薬工業社製和光特級）２．０ｇ（１８ｍｍｏｌ）を溶解させ、１５０℃に加熱した。
【００４８】
上記混合溶液中にＦｅＣｌ３（和光純薬工業社製）エチレングリコール溶液（６００μＭ）２５．６０ｇ（ＦｅＣｌ３０．０１４ｍｍｏｌ）を加えた。
【００４９】
１５０℃安定確認後、エチレングリコール（和光純薬工業社製試薬特級）２５ｇ、ＡｇＮＯ３（和光純薬工業社製試薬特級）２．５ｇ（１５ｍｍｏｌ）からなる混合溶液を１５分間かけて滴下し、１時間撹拌して粗銀ナノワイヤ分散液を得た。
【００５０】
得られた粗銀ナノワイヤ分散液の濃度をＩＣＰ発光分光分析装置（日立ハイテクサイエンス社製ｖｉｓｔａ−ｐｒｏ）を用いて測定したところ０．２質量％であった。また、含まれる銀ナノワイヤの形状を、実施例１同様ＳＥＭ（日立ハイテク株式会社製  ＦＥ−ＳＥＭ  Ｓ−５０００）を用いて観察し、計測したところ平均径：５０ｎｍ、平均長：１２μｍであった。
【００５１】
＜濃縮工程＞
得られた粗銀ナノワイヤ分散液を、実施例１と同様にして卓上小型試験機（日本ガイシ株式会社製、セラミック膜フィルター  セフィルト使用、膜面積０．２４ｍ２、孔径２．０μｍ、寸法Φ３０ｍｍ×１０００ｍｍ、ろ過差圧０．０２ＭＰａ）に流し入れ、ろ液と濃縮液が９：１の質量比にて回収されるよう非循環型、投入比１、室温下でクロスフローろ過を実施した。得られた銀ナノワイヤ濃縮液の銀濃度は２質量％であり、含まれる銀ナノワイヤは元の長さを保持しかつ、凝集は見られなかった。ろ液には薄黄色の濁りが確認され、レーザー顕微鏡（キーエンス社製  ＶＫ−８５１０）を用いて観察したところ、銀ナノワイヤの混入は確認されなかったが、微細粒子の混入は確認された。
【００５２】
実施例４
実施例１と同様の方法で得られた粗銀ナノワイヤを、図２に示す方式に基づきポンプ１８により卓上小型試験機（日本ガイシ株式会社製、セラミック膜フィルター  セフィルト使用、膜面積０．２４ｍ２、孔径２．０μｍ、寸法Φ３０ｍｍ×１０００ｍｍ、ろ過差圧０．０２ＭＰａ）に流し入れ、ろ液と濃縮液が９：１の質量比にて回収されるよう循環型、投入比１０、室温下でクロスフローろ過を実施した。得られた銀ナノワイヤ濃縮液の銀濃度は２質量％であって、含まれる銀ナノワイヤは元の長さを保持しかつ、凝集は見られなかった。ろ液には薄黄色の濁りが確認され、レーザー顕微鏡（キーエンス社製  ＶＫ−８５１０）を用いて観察したところ、銀ナノワイヤの混入は確認されなかったが、微細粒子の混入は確認された。
【００５３】
実施例５
実施例３と同様の方法で得られた粗銀ナノワイヤ分散液を、図２に示す方式に基づきポンプ１８により卓上小型試験機（日本ガイシ株式会社製、セラミック膜フィルター  セフィルト使用、膜面積０．２４ｍ２、孔径２．０μｍ、寸法Φ３０ｍｍ×１０００ｍｍ、ろ過差圧０．０２ＭＰａ）に流し入れ、ろ液と濃縮液が９：１の質量比にて回収されるよう循環型、投入比１０、室温下でクロスフローろ過を実施した。得られた銀ナノワイヤ濃縮液の銀濃度は２質量％であり、含まれる銀ナノワイヤは元の長さを保持しかつ、凝集は見られなかった。同時に得られたろ液は清澄な溶液として得られ、レーザー顕微鏡（キーエンス社製  ＶＫ−８５１０）を用いて観察したところ、銀ナノワイヤの混入は確認されなかった。
【００５４】
比較例１
＜銀ナノワイヤの合成工程＞
２Ｌフラスコにエチレングリコール（和光純薬工業社製試薬特級）４７５ｇを投入し、ＰＶＰ  Ｋ−９０（和光純薬工業社製和光特級）１．０ｇ（９ｍｍｏｌ）を溶解させ、１５０℃に加熱した。
【００５５】
上記混合溶液中にＦｅＣｌ３（和光純薬工業社製）エチレングリコール溶液（６００μＭ）２５．６０ｇ（ＦｅＣｌ３０．０１４ｍｍｏｌ）を加えた。
【００５６】
１５０℃安定確認後、エチレングリコール（和光純薬工業社製試薬特級）２５ｇ、ＡｇＮＯ３（和光純薬工業社製試薬特級）２．５ｇ（１５ｍｍｏｌ）からなる混合溶液を１５分間かけて滴下し、１時間半撹拌して粗銀ナノワイヤ分散液を得た。
【００５７】
得られた粗銀ナノワイヤ分散液の濃度をＩＣＰ発光分光分析装置（日立ハイテクサイエンス社製ｖｉｓｔａ−ｐｒｏ）を用いて測定したところ０．２質量％であった。また、含まれる銀ナノワイヤの形状を、実施例１同様ＳＥＭ（日立ハイテク株式会社製  ＦＥ−ＳＥＭ  Ｓ−５０００）を用いて観察し、計測したところ平均径：１００ｎｍ、平均長：１５μｍであった。
【００５８】
＜濃縮工程＞
得られた粗銀ナノワイヤ分散液を、図２に示す方式に基づきポンプ１８により卓上小型試験機（日本ガイシ株式会社製、セラミック膜フィルター  セフィルト使用、膜面積０．２４ｍ２、孔径２．０μｍ、寸法Φ３０ｍｍ×１０００ｍｍ、ろ過差圧０．０２ＭＰａ）に流し入れ、ろ液と濃縮液が９：１の質量比にて回収されるよう循環型、投入比５０、室温下でクロスフローろ過を実施した。得られた銀ナノワイヤ濃縮液の銀濃度は２質量％であり、含まれる銀ナノワイヤは元の長さを保持しかつ、凝集は見られなかった。ろ液には薄黄色の濁りが確認され、レーザー顕微鏡（キーエンス社製  ＶＫ−８５１０）を用いて観察したところ、銀ナノワイヤの混入は確認されなかったが、微細粒子の混入は確認された。銀ナノワイヤ径が１００ｎｍと比較的大きかったため銀ナノワイヤの損傷は認められなかった。
【００５９】
比較例２
実施例１と同様の方法で得られた粗銀ナノワイヤを、図２に示す方式に基づきポンプ１８により卓上小型試験機（日本ガイシ株式会社製、セラミック膜フィルター  セフィルト使用、膜面積０．２４ｍ２、孔径２．０μｍ、寸法Φ３０ｍｍ×１０００ｍｍ、ろ過差圧０．０２ＭＰａ）に流し入れ、ろ液と濃縮液が９：１の質量比にて回収されるよう循環型、投入比５０、室温下でクロスフローろ過を実施した。得られた銀ナノワイヤ濃縮液の濃度は２質量％であったが、含まれる銀ナノワイヤは５μｍ以下の長さに短くなっていた。ろ液には薄黄色の濁りが確認され、レーザー顕微鏡（キーエンス社製  ＶＫ−８５１０）を用いて観察したところ、銀ナノワイヤの混入は確認されなかったが、微細粒子の混入は確認された。
【００６０】
比較例３
実施例３と同様の方法で得られた粗銀ナノワイヤ分散液を、図２に示す方式に基づきポンプ１８により卓上小型試験機（日本ガイシ株式会社製、セラミック膜フィルター  セフィルト使用、膜面積０．２４ｍ２、孔径２．０μｍ、寸法Φ３０ｍｍ×１０００ｍｍ、ろ過差圧０．０２ＭＰａ）に流し入れ、ろ液と濃縮液が９：１の質量比にて回収されるよう循環型、投入比５０、室温下でクロスフローろ過を実施した。得られた銀ナノワイヤ濃縮液の濃度は２質量％であったが、含まれる銀ナノワイヤは５μｍ以下の長さに短くなっていた。ろ液には薄黄色の濁りが確認され、レーザー顕微鏡（キーエンス社製  ＶＫ−８５１０）を用いて観察したところ、銀ナノワイヤの混入は確認されなかったが、微細粒子の混入は確認された。
【００６１】
＜インク化工程＞
実施例１〜５、比較例１〜３で得られたそれぞれの銀ナノワイヤ濃縮液１２．５ｇ（銀量０．２５ｇ）に対し、容積で３倍量のアセトンを加えて軽く振盪した後、静置して銀ナノワイヤを沈殿させデカンテーションを行った。上澄み液を除いて得られた沈殿物に対しターピネオールＣ（日本テルペン化学株式会社製）を２５ｇ加え、良く分散させた後、エバポレーターを用いて残留しているアセトンを留去した。その後テルソルブＭＴＰＨ（日本テルペン化学社製、イソボルニルシクロヘキサノール）を７５ｇ加え、（株）シンキー社製のＡＲＶ−３１０を用いて撹拌したのち銀ナノワイヤインクを得た。
【００６２】
＜銀ナノワイヤインクの印刷＞
上記の方法で得られた各銀ナノワイヤインクを用いて２．５ｃｍ角のベタ状パターンをスクリーン印刷機ＭＴ−３２０ＴＶＺ（マイクロテック（株）製）により印刷（クリアランス：１．０ｍｍ、スキージアタック角度：７０°、スキージスピード：６ｍｍ／ｓｅｃ、スキージ圧：０．２ＭＰａ、スクレッパ圧：０．１５ＭＰａ、背圧：０．１ＭＰａ）した。基板にはＰＥＴフィルム（東レ株式会社製１２５Ｕ９８易接着グレード  厚み１２５μｍ）を用いた。印刷後、１００℃、１時間かけて乾燥を行った。
【００６３】
＜透過率の測定＞
上記の方法で作製した銀ナノワイヤの堆積層について、日本電色工業（株）製濁度計ＮＤＨ２０００を用いて、全光線透過率とＨＡＺＥを測定した。
【００６４】
＜表面抵抗値の測定＞
上記の方法で作製した銀ナノワイヤの堆積層に、パルス光照射装置ＮｏｖａＣｅｎｔｒｉｘ社製ＰｕｌｓｅＦｏｒｇｅ３３００により６００Ｖ、４０〜８０μ秒（露光量０．６５５〜１．９６１Ｊ／ｃｍ2）のパルス光を１回照射した。パルス光照射後の銀ナノワイヤの堆積層について、三菱化学株式会社製ＬＯＲＥＳＴＡ−ＧＰ  ＭＣＰ−Ｔ６１０  ４探針法表面抵抗率、体積抵抗率測定装置を使用して表面抵抗値を測定した。
【００６５】
上記測定結果を表１に示す。
【００６６】
【表１】
2015206081.tif 000003
【００６７】
＜評価＞
実施例１，２，４と比較例２、及び実施例３，５と比較例３を比較する。これらの結果より、ろ過を循環型で行った場合でも、投入比が１０以下ならば、銀ナノワイヤはもとの長さを保持することができたと言える。しかし、投入比が５０の場合、銀ナノワイヤが繰り返しポンプ内を通過することになり、濃縮液として回収するまでに損傷を受けて長さが短くなった。その結果、表面抵抗が著しく悪化した。一方で、光学特性は同程度のままであった。
【００６８】
それに対し、比較例１に示すように銀ナノワイヤの径が１００ｎｍの場合は、投入比が５０であっても、ろ過の過程で折れて短くなることはなく、５００Ω／□を切る表面抵抗を得た。しかし、光学特性に関しては細径の銀ナノワイヤには劣っている（ヘイズ値が上昇している）。
【００６９】
これより、本濃縮方法は良好な光学特性が得られる１００ｎｍ未満の粗銀ナノワイヤ分散液を元のワイヤ長を保持した状態で簡便に濃縮するのに適した方法であることが判る。
【符号の説明】
【００７０】
１０  貯槽、１２  フィルター、１４ａ、１４ｂ  圧力調整弁、１６  受槽、１８  ポンプ、２０  洗浄溶媒追加ライン。
【図１】
2015206081.tif 000004
【図２】
2015206081.tif 000005